(57)【要約】      （修正有）【課題】青色発光素子に用いるのに適した新規有機化合物を提供する。【解決手段】下記一般式（１）に示される有機化合物。2010143880.tif 000024式中、Ｒ１乃至Ｒ１８はそれぞれ独立に、水素原子、ハロゲン原子、置換あるいは無置換のアルキル基、置換あるいは無置換のアルコキシ基、置換あるいは無置換のアミノ基、置換あるいは無置換のアリール基、置換あるいは無置換の複素環基から選ばれた原子あるいは基を表す。【選択図】なし【特許請求の範囲】
【請求項１】
下記一般式（１）に示される有機化合物。
【化１】
2010143880.tif 000023
Ｒ１乃至Ｒ１８はそれぞれ独立に、水素原子、ハロゲン原子、置換あるいは無置換のアルキル基、置換あるいは無置換のアルコキシ基、置換あるいは無置換のアミノ基、置換あるいは無置換のアリール基、置換あるいは無置換の複素環基から選ばれる。
【発明の詳細な説明】
【技術分野】
【０００１】
本発明は、発光特性に優れた新規有機化合物に関する。
【背景技術】
【０００２】
有機発光素子は、陽極と陰極間に蛍光性有機化合物を含む薄膜を挟持させて、各電極から電子およびホール（正孔）を注入することにより、蛍光性化合物の励起子を生成させ、この励起子が基底状態にもどる際に放射される光を利用する素子である。
【０００３】
有機発光素子は有機エレクトロルミネッセンス素子、あるいは有機ＥＬ素子と呼ばれたりもする。
【０００４】
有機発光素子における最近の進歩は著しく、その特徴は低印加電圧で高輝度、発光波長の多様性、高速応答性、薄型、軽量の発光デバイス化が可能であることから、広汎な用途への可能性を示唆している。
【０００５】
これまでに新規化合物の開発が盛んに行われている。
【０００６】
新規化合物の創出が高性能の有機発光素子を提供するにあたり、重要であるからである。
【０００７】
例えば、発光層の材料に用いる例が特許文献１乃至４に記載されている。
【特許文献１】特開平１−２８９９０７号公報
【特許文献２】特開平２−２４７２７８号公報
【特許文献３】特開平８−１１３５７６号公報
【特許文献４】特開平１１−１２２０５号公報
【発明の開示】
【発明が解決しようとする課題】
【０００８】
上記特許文献に記載の有機化合物とそれを有する有機発光素子は実用化という観点からは改善の余地がある。
【０００９】
具体的には実用化のためには更なる高輝度の光出力あるいは高変換効率が必要である。また、長時間の使用による経時変化や酸素を含む雰囲気気体や湿気などによる劣化等の耐久性の面で改善が必要である。
【００１０】
さらにはフルカラーディスプレイ等への応用を考えた場合、求められる有機発光素子には色純度が良く、高効率の青の発光が必要となるが、これらの問題に関してもまだ十分でない。
【００１１】
したがって特に色純度や発光効率、耐久性が高い有機発光素子及びそれを実現する材料が求められている。
【００１２】
本発明は、上述したような従来技術の問題点を解決するためになされたものである。即ち本発明の目的は、より具体的には青色発光素子に用いるのに適した新規有機化合物を提供することにある。
【課題を解決するための手段】
【００１３】
よって本発明は、
下記一般式（１）に示される有機化合物を提供する。
【００１４】
【化１】
2010143880.tif 000002
【００１５】
Ｒ１乃至Ｒ１８はそれぞれ独立に、水素原子、ハロゲン原子、置換あるいは無置換のアルキル基、置換あるいは無置換のアルコキシ基、置換あるいは無置換のアミノ基、置換あるいは無置換のアリール基、置換あるいは無置換の複素環基から選ばれる。
【発明の効果】
【００１６】
本発明の新規有機化合物は高効率で高輝度な発光を実現できる。したがって本発明の新規有機化合物を有した有機発光素子は高効率で高輝度は発光特性を有する。
【発明を実施するための最良の形態】
【００１７】
本発明に係る有機化合物は下記一般式（１）で示される。
【００１８】
【化２】
2010143880.tif 000003
【００１９】
Ｒ１乃至Ｒ１８はそれぞれ独立に、水素原子、ハロゲン原子、置換あるいは無置換のアルキル基、置換あるいは無置換のアルコキシ基、置換あるいは無置換のアミノ基、置換あるいは無置換のアリール基、置換あるいは無置換の複素環基から選ばれる。
【００２０】
ここで式（１）において、置換あるいは無置換のアルキル基のアルキル基として、メチル基、エチル基、ノルマルプロピル基、イソプロピル基、ノルマルブチル基、ターシャリブチル基、セカンダリブチル基、オクチル基、１−アダマンチル基、２−アダマンチル基などが挙げられるが、もちろんこれらに限定されるものではない。
【００２１】
ここで式（１）において、置換あるいは無置換のアルコキシ基のアルコキシ基として、メトキシ基、エトキシ基、プロポキシ基、２−エチル−オクチルオキシ基、フェノキシ基、４−ターシャルブチルフェノキシ基、ベンジルオキシ基、チエニルオキシ基等が挙げられるが、もちろんこれらに限定されるものではない。
【００２２】
ここで式（１）において、置換あるいは無置換のアミノ基のアミノ基として、Ｎ−メチルアミノ基、Ｎ−エチルアミノ基、Ｎ，Ｎ−ジメチルアミノ基、Ｎ，Ｎ−ジエチルアミノ基、Ｎ−メチル−Ｎ−エチルアミノ基、Ｎ−ベンジルアミノ基、Ｎ−メチル−Ｎ−ベンジルアミノ基、Ｎ，Ｎ−ジベンジルアミノ基、アニリノ基、Ｎ，Ｎ−ジフェニルアミノ基、Ｎ，Ｎ−ジナフチルアミノ基、Ｎ，Ｎ−ジフルオレニルアミノ基、Ｎ−フェニル−Ｎ−トリルアミノ基、Ｎ，Ｎ−ジトリルアミノ基、Ｎ−メチル−Ｎ−フェニルアミノ基、Ｎ，Ｎ−ジアニソリルアミノ基、Ｎ−メシチル−Ｎ−フェニルアミノ基、Ｎ，Ｎ−ジメシチルアミノ基、Ｎ−フェニル−Ｎ−（４−ターシャリブチルフェニル）アミノ基、Ｎ−フェニル−Ｎ−（４−トリフルオロメチルフェニル）アミノ基等が挙げられるが、もちろんこれらに限定されるものではない。
【００２３】
ここで式（１）において、置換あるいは無置換のアリール基のアリール基として、フェニル基、ナフチル基、インデニル基、ビフェニル基、ターフェニル基、フルオレニル基などが挙げられるが、もちろんこれらに限定されるものではない。
【００２４】
ここで式（１）において、置換あるいは無置換の複素環基の複素環基として、ピリジル基、オキサゾリル基、オキサジアゾリル基、チアゾリル基、チアジアゾリル基、カルバゾリル基、アクリジニル基、フェナントロリル基などが挙げられるが、もちろんこれらに限定されるものではない。
【００２５】
式（１）において上記置換基、即ちアルキル基、アルコキシ基、アミノ基、アリール基、複素環基が有する置換基として、
メチル基、エチル基、プロピル基などのアルキル基、
ベンジル基などのアラルキル基、
フェニル基、ビフェニル基などのアリール基、
ピリジル基、ピロリル基などの複素環基、
ジメチルアミノ基、ジエチルアミノ基、ジベンジルアミノ基、ジフェニルアミノ基、ジトリルアミノ基などのアミノ基、
メトキシル基、エトキシル基、プロポキシル基、フェノキシル基などのアルコキシル基、
シアノ基、フッ素、塩素、臭素、ヨウ素などのハロゲン原子などが挙げられるが、もちろんこれらに限定されるものではない。
【００２６】
上記一般式（１）における化合物の具体例を以下に示す。しかし、本発明はこれらに限られるものではない。
【００２７】
【化３】
2010143880.tif 000004
【００２８】
【化４】
2010143880.tif 000005
【００２９】
【化５】
2010143880.tif 000006
【００３０】
【化６】
2010143880.tif 000007
【００３１】
【化７】
2010143880.tif 000008
【００３２】
以下、本発明に係る新規有機化合物についてさらに詳細に説明する。
【００３３】
一般的に有機発光素子の発光効率を高めるためには、発光中心材料そのものの発光量子収率が大きいことが大きいことが望まれる。
そのためには
１つ目に振動子強度が高いこと
２．つ目に発光にかかわる骨格の振動部分が少ないこと
があげられる。これら２点の特性が同時に求められる。
【００３４】
また、画像表示装置である有機ＥＬディスプレーとして青色発光に適した材料に求められる物性は発光材料の発光ピークが４３０−４８０ｎｍであることが重要である。
【００３５】
上記１つ目の特性に関しては、分子の発光にかかわる骨格の対称性を高くする事が重要である。ただし、高対称性分子特有の禁制遷移条件では全く発光しなくなる場合もある。また、同じ方向に共役を伸ばすことによって分子のモーメントが大きくなって振動子強度が向上する。
【００３６】
上記２つ目の特性に関しては発光にかかわる骨格に回転構造を有さないことで、回転による振動による量子収率の低下を抑制することが出来る。
【００３７】
図５は本発明に係る有機化合物の骨格構造と、Ｘ軸方向のモーメントを示す図である。
【００３８】
高い量子収率を得るためにＸ軸方向のモーメントを少しでも大きくすることが重要であるが、大きくするために縮環構造を広げてしまうと長波長化してしまう。この点で本発明に係わる有機化合物は、高い量子収率を得るために、Ｘ軸方向のモーメントを大きくしながら、長波長化せずに縮環構造を広げるために、図示するように分子の対称性を少し崩す構造にした。その結果青の領域で使用可能な、高い発光量子収率を得ることが出来ることを見出した。
【００３９】
また、本発明に係わる有機化合物は、図５に示す骨格に回転構造は無く、回転振動による量子収率の低下を抑制する事ができる。
【００４０】
以下の表は密度汎関数法（Ｄｅｎｓｉｔｙ  Ｆｕｎｃｔｉｏｎａｌ  Ｔｈｅｏｒｙ）を用いて、Ｂ３ＬＹＰ／６−３１Ｇ＊レベルでの量子化学計算を行った結果である。本発明に係わる有機化合物は、下表の左に示すように構造に由来する高い振動子強度を有する。なお下表の真中の化合物と右の化合物は参考例である。参考例のうち下表の右の化合物は本発明に係る有機化合物が有する骨格と比べて縮環が１つ少ない。その結果振動子強度が本発明に係る有機化合物が有する骨格と比べて低くなっている。
【００４１】
【化８】
2010143880.tif 000009
【００４２】
また、本発明に係る有機化合物は、骨格中に５員環骨格が２つあるため、ＨＯＭＯ−ＬＵＭＯのエネルギーレベルが低く、酸化に対して安定である。発光材料として用いる際は電子トラップ型発光材料に適している。
【００４３】
また、本発明に係る有機化合物は、平面性が高く、無置換であるとエキシマー生成し易い。
【００４４】
本発明に係る有機化合物は、エキシマーの生成を抑制するために、中心のナフタレン骨格のＲ１，Ｒ２，Ｒ９，Ｒ１０にフェニル基、アルキル基といった置換基を導入することが好ましい。とくにフェニル基の場合は基本骨格と直交するため、構造が立体的になり、分子同士の重なりを抑制でき、濃度消光を抑制することができる。直交とは、ベンゾフルオランテンの平面に対してフェニル基の平面が直交する位置関係にあることを意味する。
【００４５】
置換基の導入する位置は、特に制限は無い。
【００４６】
ただし、基本骨格の物性をあまり変化させないためには、置換基は炭化水素から形成されることが好ましい。一方、ＨＯＭＯ−ＬＵＭＯを変化させる際には、即ち有機化合物の発光色を青だけでなく、緑から赤へと波長を大きく変化させる際には、置換基はヘテロ原子が入った置換基を導入する方が好ましい。
【００４７】
一般式（１）で示される有機化合物は、文献Ｊｏｕｒｎａｌ  ｏｆ  Ｏｒｇａｎｉｃ  Ｃｈｅｍｉｓｔｒｙ  （１９５２），１７  ８４５−５４またはＪｏｕｒｎａｌ  ｏｆ  ｔｈｅ  Ａｍｅｒｉｃａｎ  Ｃｈｅｍｉｃａｌ  Ｓｏｃｉｅｔｙ（１９５２）またはＪｏｕｒｎａｌ  ｏｆ  Ｏｒｇａｎｉｃ  Ｃｈｅｍｉｓｔｒｙ（２００３），６８，８８３−８８７を参考にして以下に示す合成ルート１あるいは２のように合成することができる。置換基については種々の置換基を導入しているので同様に水素原子を例えば、アルキル基、ハロゲン原子、フェニル基といった他の置換基に置き換えて合成することができる。
【００４８】
【化９】
2010143880.tif 000010
【００４９】
【化１０】
2010143880.tif 000011
【００５０】
出発原料Ｄ１もしくはＤ４、Ｄ２もしくはＤ５、Ｄ３もしくはＤ６から本発明に係る種々の有機化合物を合成することが出来る。合成されるこれら有機化合物（合成化合物）を次の表に示した（下記表中の合成化合物）。また下記表はこれら出発原料も示す。これら出発原料は各合成例ごとにＤ１もしくはＤ４、Ｄ２もしくはＤ５、Ｄ３もしくはＤ６として下表に示す。
【００５１】
【化１１】
2010143880.tif 000012
【００５２】
【化１２】
2010143880.tif 000013
【００５３】
次に本実施形態に係る有機発光素子を説明する。
【００５４】
本実施形態に係る有機発光素子は一対の電極である陽極と陰極とそしてそれらの間に配置される有機化合物層とを少なくとも有する。この有機化合物層が上記一般式（１）の有機化合物を有する。有機発光素子は一対の電極の間に配置された有機化合物である発光材料が発光する素子である。
【００５５】
この有機化合物層のうち一層が発光層である場合、発光層は本発明に係る有機化合物のみから構成されていても良いし、あるいは本発明に係る有機化合物を一部有していても良い。
【００５６】
発光層が本発明に係る有機化合物を一部有しても良い場合とは、本発明に係る有機化合物が発光層の主成分であってもよく、あるいは副成分であってもよい。
【００５７】
ここで主成分と副成分とは、発光層を構成する全化合物を対象に例えば重量的あるいはモル数的に大きいものを主成分と呼び、小さいものを副成分と呼ぶ。
【００５８】
主成分である材料は、ホスト材料と呼ぶことも出来る。
【００５９】
副成分である材料は、ドーパント（ゲスト）材料、発光アシスト材料、電荷注入材料と呼ぶことが出来る。
【００６０】
なお、本実施形態に係る有機化合物をゲスト材料として用いる場合、ホスト材料に対するゲスト材料の濃度は０．０１ｗｔ％以上２０ｗｔ％以下であることが好ましく、０．５ｗｔ％以上１０ｗｔ％以下であることがより好ましい。また、ゲスト材料の濃度を上記２範囲のいずれかにおいて変化させることによって、発光層から発する光の発光波長を５ｎｍ以上２０ｎｍ以下の範囲で、溶液の波長よりも長波長化する事が可能である。
【００６１】
上記の発光層は、キャリア輸送性のホスト材料とゲスト材料からなる場合、発光にいたる主な過程は、以下のいくつかの過程からなる。
１．発光層内での電子・ホールの輸送。
２．ホスト材料の励起子生成。
３．ホスト材料同士の分子間の励起エネルギー伝達。
４．ホスト材料からゲスト材料への励起エネルギー移動。
【００６２】
それぞれの過程における所望のエネルギー移動や、発光はさまざまな失活過程と競争でおこる。
【００６３】
有機発光素子の発光効率を高めるためには、発光中心材料（例えばゲスト材料）そのものの発光量子収率が大きいことは言うまでもない。しかしながら、ホスト材料とホスト材料間、あるいはホスト材料とゲスト材料間のエネルギー移動が如何に効率的にできるかも大きな課題である。また、通電による発光劣化は今のところ原因は明らかではないが、少なくとも発光中心材料そのもの、または、その周辺分子による発光中心材料の環境変化に関連したものと想定される。
【００６４】
そこで本発明者らは種々の検討を行い、本発明の前記一般式（１）で表される化合物を発光層のホスト材料またはゲスト材料、特にゲスト材料に用いた素子が高効率で高輝度な光出力を有し、極めて耐久性のあることを見出した。
【００６５】
次に、本実施形態に係るの有機発光素子について詳細に説明する。
【００６６】
本実施形態に係る有機発光素子は、陽極及び陰極からなる一対の電極と、該一対の電極間に挟持された有機化合物層により少なくとも構成される有機発光素子において、前記有機化合物層が一般式（１）で示される有機化合物の少なくとも一種を含有する。
【００６７】
一対の電極の間には上記有機化合物層以外の化合物層を有していても良い。
【００６８】
一対の電極の間には有機化合物層を含む化合物層が２層以上設けられていても良い。このような場合を多層型の有機発光素子と呼ぶことにする。
【００６９】
以下に、多層型の有機発光素子の好ましい例として第一から第五までを示す。
【００７０】
第一の多層型の有機発光素子の例としては、基板上に、順次（陽極／発光層／陰極）を設けた構成のものを挙げる。ここで使用する有機発光素子は、それ自体でホール輸送能、電子輸送能及び発光性の性能を単一で有している場合や、それぞれの特性を有する化合物を混ぜて使う場合に有用である。
【００７１】
第二の多層型の有機発光素子の例としては、基板上に、順次（陽極／ホール輸送層／電子輸送層／陰極）を設けた構成のものを挙げる。この場合は、発光物質はホール輸送性かあるいは電子輸送性のいずれか、あるいは両方の機能を有している材料をそれぞれの層に用い、発光性の無い単なるホール輸送物質あるいは電子輸送物質と組み合わせて用いる場合に有用である。また、この場合、発光層は、ホール輸送層あるいは電子輸送層のいずれかから成る。
【００７２】
第三の多層型の有機発光素子の例としては、基板上に、順次（陽極／ホール輸送層／発光層／電子輸送層／陰極）を設けた構成のものを挙げる。これは、キャリヤ輸送と発光の機能を分離したものである。そしてホール輸送性、電子輸送性、発光性の各特性を有した化合物と適時組み合わせて用いることができる。そして極めて材料選択の自由度が増すとともに、発光波長を異にする種々の化合物が使用できるため、発光色相の多様化が可能になる。さらに、中央の発光層に各キャリヤあるいは励起子を有効に閉じこめて、発光効率の向上を図ることも可能になる。
【００７３】
第四の多層型の有機発光素子の例としては、基板上に、順次（陽極／ホール注入層／ホール輸送層／発光層／電子輸送層／陰極）を設けた構成のものを挙げる。これは陽極とホール輸送層の密着性改善あるいはホールの注入性改善に効果があり、低電圧化に効果的である。
【００７４】
第五の多層型の有機発光素子の例としては、基板上に、順次（陽極／ホール輸送層／発光層／ホール・エキシトンブロッキング層／電子輸送層／陰極）を設けた構成のものを挙げる。これはホールあるいは励起子（エキシトン）が陰極側に抜けることを阻害する層（ホール／エキシトンブロッキング層）を、発光層、電子輸送層間に挿入した構成である。イオン化ポテンシャルの非常に高い化合物をホール／エキシトンブロッキング層として用いる事により、発光効率の向上に効果的な構成である。
【００７５】
本発明における一般式（１）で表わされる有機化合物を含む発光領域とは、上記の発光層の領域を言う。
【００７６】
ただし、第一乃至第五の多層型の例はあくまでごく基本的な素子構成であり、本発明に係る有機化合物を用いた有機発光素子の構成はこれらに限定されるものではない。例えば、電極と有機層界面に絶縁性層を設ける、接着層あるいは干渉層を設ける、電子輸送層もしくはホール輸送層がイオン化ポテンシャルの異なる２層から構成されるなど多様な層構成をとることができる。
【００７７】
本発明に用いられる一般式（１）で示される有機化合物は、第一乃至第五例のいずれの形態でも使用することができる。
【００７８】
本実施形態に係る有機発光素子においては、有機化合物を含む層に本発明に用いられる一般式（１）で示される有機化合物が少なくとも一種含有されるものであり、特に発光層のゲスト材料として用いられることが好ましい。
【００７９】
本実施形態に係る有機化合物は、発光層のホスト材料として用いてもよい。
【００８０】
本実施形態に係る有機化合物は、発光層以外の各層、即ちホール注入層、ホール輸送層、ホール・エキシトンブロッキング層、電子輸送層の何れか叉は、電子注入層に用いても良い。
【００８１】
ここで、本発明の有機化合物以外にも、必要に応じて従来公知の低分子系及び高分子系のホール輸送性化合物、発光性化合物あるいは電子輸送性化合物等を一緒に使用することができる。
【００８２】
以下にこれらの化合物例を挙げる。
【００８３】
ホール注入輸送性材料としては、陽極からのホールの注入が容易で、注入されたホールを発光層へと輸送することができるように、ホール移動度が高い材料が好ましい。正孔注入輸送性能を有する低分子及び高分子系材料としては、トリアリールアミン誘導体、フェニレンジアミン誘導体、スチルベン誘導体、フタロシアニン誘導体、ポルフィリン誘導体、ポリ（ビニルカルバゾール）、ポリ（チオフェン）、その他導電性高分子が挙げられるが、もちろんこれらに限定されるものではない。
【００８４】
主にホスト材料としては、下記表、もしくは下記表にしめす誘導体である化合物以外に、縮環化合物（例えばフルオレン誘導体、ナフタレン誘導体、アントラセン誘導体、ピレン誘導体、カルバゾール誘導体、キノキサリン誘導体、キノリン誘導体等）、トリス（８−キノリノラート）アルミニウム等の有機アルミニウム錯体、有機亜鉛錯体、及びトリフェニルアミン誘導体、ポリ（フルオレン）誘導体、ポリ（フェニレン）誘導体等の高分子誘導体が挙げられるが、もちろんこれらに限定されるものではない。
【００８５】
【化１３】
2010143880.tif 000014
【００８６】
電子注入輸送性材料としては、陰極からの電子の注入が容易で、注入された電子を発光層へ輸送することができるものから任意に選ぶことができ、ホール注入輸送性材料のホール移動度とのバランス等を考慮し選択される。電子注入輸送性能を有する材料としては、オキサジアゾール誘導体、オキサゾール誘導体、ピラジン誘導体、トリアゾール誘導体、トリアジン誘導体、キノリン誘導体、キノキサリン誘導体、フェナントロリン誘導体、有機アルミニウム錯体等が挙げられるが、もちろんこれらに限定されるものではない。
【００８７】
陽極材料としては、仕事関数がなるべく大きなものがよい。例えば、金、白金、銀、銅、ニッケル、パラジウム、コバルト、セレン、バナジウム、タングステン等の金属単体あるいはこれらの合金、酸化錫、酸化亜鉛、酸化インジウム、酸化錫インジウム（ＩＴＯ）、酸化亜鉛インジウム等の金属酸化物が使用できる。また、ポリアニリン、ポリピロール、ポリチオフェン等の導電性ポリマーも使用できる。これらの電極物質は単独で使用してもよいし複数併用して使用してもよい。また、陽極は一層構成でもよく、多層構成でもよい。
【００８８】
一方、陰極材料としては、仕事関数の小さなものがよい。例えば、リチウム等のアルカリ金属、カルシウム等のアルカリ土類金属、アルミニウム、チタニウム、マンガン、銀、鉛、クロム等の金属単体が挙げられる。あるいはこれら金属単体を組み合わせた合金も使用することができる。例えば、マグネシウム−銀、アルミニウム−リチウム、アルミニウム−マグネシウム等が使用できる。酸化錫インジウム（ＩＴＯ）等の金属酸化物の利用も可能である。これらの電極物質は単独で使用してもよいし、複数併用して使用してもよい。また、陰極は一層構成でもよく、多層構成でもよい。
【００８９】
本実施形態に係る有機発光素子で用いる基板としては、特に限定するものではないが、金属製基板、セラミックス製基板等の不透明性基板、ガラス、石英、プラスチックシート等の透明性基板が用いられる。また、基板にカラーフィルター膜、蛍光色変換フィルター膜、誘電体反射膜等を用いて発色光をコントロールすることも可能である。
【００９０】
なお、作製した素子に対して、酸素や水分等との接触を防止する目的で保護層あるいは封止層を設けることもできる。保護層としては、ダイヤモンド薄膜、金属酸化物、金属窒化物等の無機材料膜、フッ素樹脂、ポリエチレン、シリコーン樹脂、ポリスチレン樹脂等の高分子膜、さらには、光硬化性樹脂等が挙げられる。また、ガラス、気体不透過性フィルム、金属等で被覆し、適当な封止樹脂により素子自体をパッケージングすることもできる。
【００９１】
本実施形態に係る有機発光素子において、本発明の有機化合物を含有する層及びその他の有機化合物からなる層は、以下に示す方法により形成される。一般には真空蒸着法、イオン化蒸着法、スパッタリング、プラズマあるいは、適当な溶媒に溶解させて公知の塗布法（例えば、スピンコーティング、ディッピング、キャスト法、ＬＢ法、インクジェット法等）により薄膜を形成する。ここで真空蒸着法や溶液塗布法等によって層を形成すると、結晶化等が起こりにくく経時安定性に優れる。また塗布法で成膜する場合は、適当なバインダー樹脂と組み合わせて膜を形成することもできる。
【００９２】
上記バインダー樹脂としては、ポリビニルカルバゾール樹脂、ポリカーボネート樹脂、ポリエステル樹脂、ＡＢＳ樹脂、アクリル樹脂、ポリイミド樹脂、フェノール樹脂、エポキシ樹脂、シリコーン樹脂、尿素樹脂等が挙げられるが、これらに限定されるものではない。また、これらバインダー樹脂は、ホモポリマー又は共重合体として１種単独で使用してもよいし、２種以上を混合して使用してもよい。さらに必要に応じて、公知の可塑剤、酸化防止剤、紫外線吸収剤等の添加剤を併用してもよい。
【００９３】
本実施形態に係る有機発光素子は、省エネルギーや高輝度が必要な製品に応用が可能である。応用例としては表示装置・照明装置やプリンターの光源、液晶表示装置のバックライトなどが考えられる。
【００９４】
表示装置としては、省エネルギーや高視認性・軽量なフラットパネルディスプレイが可能となる。表示装置は例えばＰＣあるいはテレビジョン、あるいは広告媒体といった画像表示装置して用いられることが出来る。あるいは表示装置はデジタルスチルカメラやデジタルビデオカメラ等の撮像装置の、表示部に用いられてもよい。
【００９５】
あるいは表示装置は電子写真方式の画像形成装置、即ちレーザービームプリンタや複写機等の操作表示部に用いられても良い。
【００９６】
また、電子写真方式の画像形成装置、即ちレーザービームプリンタや複写機等の感光体へ潜像を露光する際に用いる光源として用いることが出来る。独立にアドレスできる有機発光素子を複数アレイ状（例えば線状）に配置し、感光ドラムに所望の露光を行うことで、潜像を形成することができる。本実施形態に係る有機発光素子を用いることで、これまでは光源とポリコンミラーと各種光学レンズ等を配置するのに必要だった空間を減少させることができる。
【００９７】
照明装置やバックライトに関しては、省エネルギー効果が期待できる。また本実施形態に係る有機発光素子は平面光源として利用できる。
【００９８】
また、本実施形態に係る有機発光素子を支持する基板にカラーフィルター膜、蛍光色変換フィルター膜、誘電体反射膜などを設けて発色光をコントロールする事も可能である。また、基板に薄膜トランジスタ（ＴＦＴ）を設け、それに有機発光素子を接続して発光非発光を制御することができる。また、複数の有機発光素子をマトリックス状に配置して、即ち面内方向に配置して照明装置として用いることも可能である。
【００９９】
次に、本実施形態に係る有機発光素子を使用した表示装置について説明する。この表示装置は、本実施形態に係る有機発光素子と、本実施形態に係る有機発光素子に電気信号を供給する手段と、を具備することを特徴とするものである。以下、図面を参照して、アクティブマトリクス方式を例にとって、本実施形態に係る表示装置を詳細に説明する。
【０１００】
図１は、表示装置の一形態である、本実施形態に係る有機発光素子と、本実施形態に係る有機発光素子に電気信号を供給する手段とを備えた表示装置の構成例を模式的に示す図である。
【０１０１】
図２は、画素に接続される画素回路と画素回路に接続される信号線と電流供給線とを模式的に示す図である。
【０１０２】
本実施形態に係る有機発光素子に電気信号を供給する手段とは、図１において走査信号ドライバー１１、情報信号ドライバー１２、電流供給源１３及び図２において画素回路１５のことを指す。
【０１０３】
図１の表示装置１は、走査信号ドライバー１１、情報信号ドライバー１２、電流供給源１３が配置され、それぞれゲート選択線Ｇ、情報信号線Ｉ、電流供給線Ｃに接続される。ゲート選択線Ｇと情報信号線Ｉの交点には、画素回路１５が配置される（図２）。本実施形態に係る有機発光素子からなる画素１４はこの画素回路１５ごとに対応して設けられる。画素１４は有機発光素子である。従って、本図においては発光点として有機発光素子を示している。本図において有機発光素子の上部電極が他の有機発光素子の上部電極と共通していても良い。もちろん上部電極は各発光素子毎に個別に設けられていても良い。
【０１０４】
走査信号ドライバー１１は、ゲート選択線Ｇ１、Ｇ２、Ｇ３・・・Ｇｎを順次選択し、これに同期して情報信号ドライバー１２から画像信号が情報信号線Ｉ１、Ｉ２、Ｉ３・・・Ｉｎのいずれかを介して画素回路１５に印加される。
【０１０５】
次に、画素の動作について説明する。図３は、図１の表示装置に配置されている１つの画素を構成する回路を示す回路図である。図３は第二の薄膜トランジスタ（ＴＦＴ２）２３が有機発光素子２４を発光させるための電流を制御している。図３の画素回路２においては、ゲート選択線Ｇｉに選択信号が印加されると、第一の薄膜トランジスタ（ＴＦＴ１）２１がＯＮになり、コンデンサー（Ｃａｄｄ）２２に画像信号Ｉｉが供給され、第二の薄膜トランジスタ（ＴＦＴ２）２３のゲート電圧を決定する。有機発光素子２４には第二の薄膜トランジスタ（ＴＦＴ２）（２３）のゲート電圧に応じて電流供給線Ｃｉより電流が供給される。ここで、第二の薄膜トランジスタ（ＴＦＴ２）２３のゲート電位は、第一の薄膜トランジスタ（ＴＦＴ１）２１が次に走査選択されるまでコンデンサー（Ｃａｄｄ）２２に保持される。このため、有機発光素子２４には、次の走査が行われるまで電流が流れ続ける。これにより１フレーム期間中常に有機発光素子２４を発光させることが可能となる。
【０１０６】
なお不図示ではあるが、有機発光素子２４の電極間の電圧を薄膜トランジスタが制御する電圧書き込み方式の表示装置にも本実施形態に係る有機発光素子は用いられることが出来る。
【０１０７】
図４は、図１の表示装置で用いられるＴＦＴ基板の断面構造の一例を示した模式図である。ＴＦＴ基板の製造工程の一例を示しながら、構造の詳細を以下に説明する。
【０１０８】
図４の表示装置３を製造する際には、まずガラス等の基板３１上に、上部に作られる部材（ＴＦＴ又は有機層）を保護するための防湿膜３２がコートされる。防湿膜３２を構成する材料として、酸化ケイ素又は酸化ケイ素と窒化ケイ素との複合体等が用いられる。次に、スパッタリングによりＣｒ等の金属を製膜することで、所定の回路形状にパターニングしてゲート電極３３を形成する。
【０１０９】
続いて、酸化シリコン等をプラズマＣＶＤ法又は触媒化学気相成長法（ｃａｔ−ＣＶＤ法）等により製膜し、パターニングしてゲート絶縁膜３４を形成する。次に、プラズマＣＶＤ法等により（場合によっては２９０℃以上の温度でアニールして）シリコン膜を製膜し、回路形状に従ってパターニングすることで半導体層３５を形成する。
【０１１０】
さらに、この半導体膜３５にドレイン電極３６とソース電極３７とを設けることでＴＦＴ素子３８を作製し、図３に示すような回路を形成する。次に、このＴＦＴ素子３８の上部に絶縁膜３９を形成する。次に、コンタクトホール（スルーホール）３１０を、金属からなる有機発光素子用の陽極３１１とソース電極３７とが接続するように形成する。
【０１１１】
この陽極３１１の上に、多層あるいは単層の有機層３１２と、陰極３１３とを順次積層することにより、表示装置３を得ることができる。このとき、有機発光素子の劣化を防ぐために第一の保護層３１４や第二の保護層３１５を設けてもよい。本実施形態に係る有機発光素子を用いた表示装置を駆動することにより、良好な画質で、長時間表示にも安定な表示が可能になる。
【０１１２】
尚、上記の表示装置は、スイッチング素子に特に限定はなく、単結晶シリコン基板やＭＩＭ素子、ａ−Ｓｉ型等でも容易に応用することができる。
【０１１３】
上記ＩＴＯ電極の上に多層あるいは単層の有機発光層／陰極層を順次積層し有機発光表示パネルを得ることができる。本発明の有機化合物を用いた表示パネルを駆動することにより、良好な画質で、長時間表示にも安定な表示が可能になる。
【０１１４】
また、素子の光取り出し方向に関しては、ボトムエミッション構成（基板側から光を取り出す構成）および、トップエミッション（基板の反対側から光を取り出す構成）のいずれも可能である。
【実施例】
【０１１５】
以下、実施例により本発明をさらに具体的に説明していくが、本発明はこれらに限定されるものではない。
【０１１６】
＜実施例１＞
【０１１７】
【化１４】
2010143880.tif 000015
【０１１８】
フェナンスレン（Ｅ１）  １７．８ｇ（１００ｍｍｏｌ）、Ｅ２  ２１．５ｇ（１００ｍｍｏｌ）臭化アルミニウム２６．６ｇ（１００ｍｏｌ）
を二硫化炭素５００ｍｌ中に−４０℃下で混合し、３時間攪拌を行った。そのまま室温まで戻し、１時間攪拌を行った後、水中にあけて析出物のろ過を行い、エタノール洗浄を行った後、乾燥後、黄土色の固体Ｅ３を２０ｇ（収率：８５％）得た。このＥ３  １１．６ｇ（５０ｍｍｏｌ）、Ｅ４  １０．５ｇ（５０ｍｍｏｌ）をエタノール２００ｍｌ中に入れ、６０度まで加熱した後、５Ｍ水酸化ナトリウム水溶液２０ｍｌを滴下した。滴下終了後８０度に加熱して２時間攪拌した後冷却後、析出物のろ過を行い、水、エタノールで洗浄した後、８０℃で減圧加熱乾燥を行い濃緑色の固体Ｅ５を１８．２ｇ（収率：９５％）得た。
【０１１９】
【化１５】
2010143880.tif 000016
【０１２０】
次にＥ５  ４．１ｇ（１０ｍｍｏｌ）、Ｅ６  ２．７ｇ（１１ｍｍｏｌ）をトルエン１００ｍｌ中に入れ、８０℃まで加熱した後、亜硝酸イソアミル  １．３ｇ（１１ｍｍｏｌ）をゆっくり滴下した後、１１０℃で３時間攪拌を行った。冷却後、水１００ｍｌｘ２回で洗浄した。この有機層を飽和食塩水で洗浄し，硫酸マグネシウムで乾燥した後、この溶液を濾過後、ろ液を濃縮して茶褐色液体を得た。これをカラムクロマトグラフィー（トルエン／ヘプタン＝１：１）にて精製後、クロロホルム／メタノールで再結晶を行い黄結晶のＥ７を４．３７ｇ（収率：８２％）得た。このＥ７  ４．３ｇ（８ｍｍｏｌ）を１，３−ジフェニルホスフィノプロパン塩化ニッケル（ＩＩ）８７０ｍｇ（１．６ｍｍｏｌ）、Ｅ８  ２．０ｇ（１６ｍｍｏｌ）をトルエン５０ｍｌ中で攪拌した後、トリエチルアミン１．６ｇ（１６ｍｍｏｌ）を入れ、９０℃まで加熱した後、６時間攪拌した。冷却後、濾過した後、ろ液を、水１００ｍｌｘ２回で洗浄した。この有機層を飽和食塩水で洗浄し，硫酸マグネシウムで乾燥した後、この溶液を濾過後、ろ液を濃縮して茶褐色液体を得た。これをカラムクロマトグラフィー（トルエン）にて精製後、トルエン／メタノールで再結晶を行い、淡黄色結晶Ｅ９を３．０ｇ（収率：６４％）を得た。
【０１２１】
【化１６】
2010143880.tif 000017
【０１２２】
次にＥ９  ５８０ｍｇ（１．０ｍｍｏｌ）、１，８−ジヨードナフタレン  ４５６ｍｇ（１．２ｍｍｏｌ）、トリス（ジベンジリデンアセトン）ジパラジウム（０）  ９１ｍｇ（０．１ｍｍｏｌ）、トリシクロへキシルホスフィン  １００ｍｇ（０．３ｍｍｏｌ）、ジアザビシクロウンデセン  ０．７５ｍｌ、ジメチルホルムアミド  ５ｍｌを還流するまで過熱し、１２時間攪拌した。冷却後、クロロホルム２０ｍｌを加え、ろ液を、水１００ｍｌｘ２回で洗浄した。この有機層を飽和食塩水で洗浄し，硫酸マグネシウムで乾燥した後、この溶液を濾過後、ろ液を濃縮して黄色液体を得た。これをカラムクロマトグラフィー（トルエン／ヘプタン＝１：８）にて精製後、クロロホルム／メタノールで再結晶を行い黄結晶の例示化合物Ａ２を３４７ｍｇ（収率：６０％）得た。
【０１２３】
また、ＮＭＲ測定によりこの化合物の構造を確認した。
【０１２４】
１Ｈ  ＮＭＲ（ＣＤＣｌ３，５００ＭＨｚ）  σ（ｐｐｍ）：８．５７（ｄ，１Ｈ，Ｊ＝６．４Ｈｚ），８．３７（ｄ，１Ｈ，Ｊ＝６．４Ｈｚ），８．１４（ｄ，２Ｈ，Ｊ＝１１．２Ｈｚ），７．８９−７．４５（ｍ，２０Ｈ），６．８２（ｓ，１Ｈ），６．６６（ｄ，１Ｈ，Ｊ＝６．０Ｈｚ）．
例示化合物Ａ２の、１×１０−５ｍｏｌ／ｌにおけるトルエン溶液の発光スペクトルは、日立製Ｆ−４５００を用いて、３５０ｎｍの励起波長においてフォトルミネッセンスの測定を行った結果、４５７ｎｍに最大強度を有するスペクトルであった。
【０１２５】
＜比較例１、２＞
比較例として化合物Ｆ１、Ｆ２を合成してフォトルミネッセンス、吸収スペクトルの測定を元に量子収率の比較を行った。吸収スペクトルは日本分光製  ＵＶ−５７０を用いた。量子収率は例示化合物Ａ２を１．０として相対的な強度を出した。
【０１２６】
【化１７】
2010143880.tif 000018
【０１２７】
【表１】
2010143880.tif 000019
【０１２８】
これより、本発明に係わる有機化合物は、青色発光を有しながら、高い量子収率を得ることが分かった。
【０１２９】
＜実施例２＞
［例示化合物Ａ６の合成］
実施例１で用いられる有機化合物Ｅ４をＥ１０に変更した以外は実施例１と同様の反応、精製を行った。
【０１３０】
【化１８】
2010143880.tif 000020
【０１３１】
例示化合物Ａ６の、１×１０−５ｍｏｌ／ｌにおけるトルエン溶液の発光スペクトルは、日立製Ｆ−４５００を用いて、３５０ｎｍの励起波長においてフォトルミネッセンスの測定を行った結果、４５９ｎｍに最大強度を有するスペクトルであった。
【０１３２】
＜実施例３−１９＞
本実施例では、多層型有機発光素子の第五の例で示した素子（陽極／ホール注入層／ホール輸送層／発光層／ホール・エキシトンブロッキング層／電子輸送層／陰極）とした。ガラス基板上に１００ｎｍのＩＴＯをパターニングした。そのＩＴＯ基板上に、以下の有機層と電極層を１０−５Ｐａの真空チャンバー内で抵抗加熱による真空蒸着して連続製膜し、対向する電極面積が３ｍｍ２になるようにした。
ホール輸送層（３０ｎｍ）  Ｇ−１
発光層（３０ｎｍ）  ホストＧ−２、ゲスト：例示化合物  （重量比  ５％）
ホール・エキシトンブロッキング層（１０ｎｍ）  Ｇ−３
電子輸送層（３０ｎｍ）  Ｇ−４
金属電極層１（１ｎｍ）  ＬｉＦ
金属電極層２（１００ｎｍ）  Ａｌ
【０１３３】
【化１９】
2010143880.tif 000021
【０１３４】
ＥＬ素子の特性は、電流電圧特性をヒューレッドパッカード社製・微小電流計４１４０Ｂで測定し、発光輝度は、トプコン社製ＢＭ７で測定した。
実施例３乃至実施例１９の発光効率と電圧を下表に示す
【０１３５】
【表２】
2010143880.tif 000022
【０１３６】
＜結果と考察＞
本発明に係わる有機化合物は高い量子収率と青に適した発光を有する新規化合物であり、有機発光素子に用いた場合、良好な発光特性を有する発光素子を作ることができる。
【図面の簡単な説明】
【０１３７】
【図１】本実施形態に係る有機発光素子と、本実施形態に係る有機発光素子に電気信号を供給する手段とを模式的に示す図である。
【図２】画素に接続される画素回路と画素回路に接続される信号線と電流供給線とを模式的に示す図である。
【図３】画素回路を示す図である。
【図４】有機発光素子とその下のＴＦＴとを示す断面模式図である。
【図５】式（１）に示す骨格と、Ｘ軸のモーメントを示す図である。
【符号の説明】
【０１３８】
１  表示装置
２，１５  画素回路
１１  走査信号ドライバー
１２  情報信号ドライバー
１３  電流供給源
１４  画素
２１  第一の薄膜トランジスタ（ＴＦＴ）
２２  コンデンサー（Ｃａｄｄ）
２３  第二の薄膜トランジスタ（ＴＦＴ）
３１  基板
３２  防湿層
３３  ゲート電極
３４  ゲート絶縁膜
３５  半導体膜
３６  ドレイン電極
３７  ソース電極
３８  ＴＦＴ素子
３９  絶縁膜
３１０  コンタクトホール（スルーホール）
３１１  陽極
３１２  有機層
３１３  陰極
３１４  第一の保護層
３１５  第二の保護層
【図１】
2010143880.tif 000025
【図２】
2010143880.tif 000026
【図３】
2010143880.tif 000027
【図４】
2010143880.tif 000028
【図５】
2010143880.tif 000029